ГЛЯНЦЕВЫЕ СМОЛЫ И СПОСОБ ИХ ПОЛУЧЕНИЯ

1. Способ изготовления листового материала, в котором:
v
R
- смешивают первичный термопластичный полиолефин, обладающий коэффициентом провисания SR, с многослойной структурой для получения рециклированного листового материала, обладающего коэффициентом провисания SR, причем многослойная структура содержит слой основы и верхний слой, включающий в себя глянцевую смолу;
- регулируют скорость течения расплава глянцевой смолы перед смешением с тем, чтобы рециклированный листовой материал обладал отношением коэффициентов провисания (SRI), меньшим, чем или равным примерно 1,5, причем
2. Способ по п.1, в котором глянцевая смола включает в себя осветленный статистический сополимер пропилена и α-олефина, причем регулирование включает в себя сшивание осветленного статистического сополимера пропилена и α-олефина.
3. Способ по п.1 или 2, в котором регулируют скорость течения расплава глянцевой смолы до значения, меньшего 2,0 г/10 мин.
4. Полимерная композиция, содержащая:
- продукт реакции осветленного статистического сополимера пропилена и α-олефина со сшивающим агентом,
причем композиция обладает блеском по Гарднеру под углом 60°, измеренным в соответствии с ASTM D-523, составляющим более 60.
5. Композиция по п.4, которая обладает скоростью течения расплава, измеренной в соответствии с ASTM D-1238 под нагрузкой в 2,16 кг при 230°С, составляющей примерно от 0,1 г/10 мин примерно до 2,0 г/10 мин.
6. Композиция по п.4 или 5, в которой продукт реакции включает в себя осветленный статистический сополимер пропилена и α-олефина, эластомер и сшивающий агент.
7. Многослойный листовой материал, содержащий:
- слой основы, включающий в себя термопластичный полиолефин;
- верхний слой, находящийся в контакте со слоем основы, причем верхний слой включает в себя продукт реакции осветленного статистического сополимера пропилена и α-олефина со сшивающим агентом и причем верхний слой обладает блеском по Гарднеру под углом 60°, измеренным в соответствии с ASTM D-523, составляющим более 60.
8. Многослойный листовой материал по п.7, в котором верхний слой включает в себя продукт реакции осветленного статистического сополимера пропилена и α-олефина с эластомером и сшивающим агентом.
9. Многослойный листовой материал, содержащий:
- слой основы, включающий в себя смесь первичного термопластичного полиолефина (I) и многослойной структуры (II), первый слой которой включает в себя глянцевую смолу и второй слой которой включает в себя термопластичный полиолефин;
- верхний слой, находящийся в контакте со слоем основы, причем верхний слой включает в себя продукт реакции осветленного статистического сополимера пропилена и α-олефина и сшивающий агент и причем верхний слой обладает блеском по Гарднеру под углом 60°, измеренным в соответствии с ASTM D-523, составляющим более 60.
10. Многослойный листовой материал по п.9, в котором глянцевая смола включает в себя упомянутый продукт реакции.